(57)【要約】【課題】  発光管におけるクラックの成長に起因する寿命の低下をできるだけ抑制した高圧放電ランプ等を提供すること。【解決手段】  放電室１４を有する発光管１２と、電極１６，１８、金属箔２８，３０、リード線３２，３４がこの順で一列に接合されてなる一対の電極構造体３６，３８とを有し、前記両電極構造体３６，３８は、前記放電室１４内で両電極１６，１８を対向させた状態で、前記発光管１２の管軸Ｘと略同軸上に配されており、前記両電極構造体３６，３８における、前記管軸Ｘ方向、前記両金属箔２８，３０のみが存在する区間に対応する発光管１２部分の封着によって、前記放電室１４が気密封止されている高圧放電ランプ１０において、前記発光管１２は、前記管軸Ｘ方向少なくとも一方のリード線３２の一部を封着する封着部４９と、当該リード線３２と対応する金属箔２８との接合部４０部分を封着しない非封着部４８とを有する。【選択図】          図１
2006294269.tif 000002
【特許請求の範囲】
【請求項１】
放電室を有する発光管と、
電極、金属箔、リード線がこの順で接合されてなる一対の電極構造体とを有し、
前記両電極構造体は、前記放電室内で両電極を対向させた状態で、前記発光管の管軸と略同軸上に配されており、
前記両電極構造体における、前記管軸方向、前記両金属箔のみが存在する区間に対応する発光管部分の封着によって、前記放電室が気密封止されている高圧放電ランプにおいて、
前記発光管は、前記管軸方向、少なくとも一方のリード線の一部を封着する封着部と、当該リード線とこれに対応する金属箔との接合部部分を封着しない非封着部とを有することを特徴とする高圧放電ランプ。
【請求項２】
本管部から略同軸上反対向きに一対の側管部が延設されてなるガラス管を準備するガラス管準備工程と、
電極・金属箔・リード線がこの順に接合された電極構造体を準備する電極構造体準備工程と、
一方の側管部から、前記電極構造体を、前記電極を先頭に当該電極が前記本管部に位置するまで挿入する電極構造体挿入工程と、
前記ガラス管内を負圧にすると共に、熱源を前記側管部の管軸方向に移動させ、当該熱源による加熱により軟化させることにより収縮させて当該側管部を封着する封着工程とを有し、
前記封着工程において、
前記熱源の移動区間の内、前記金属箔と前記リード線との接合部に対応する区間において側管部に加えられる熱量を、当該区間の前後において加えられる熱量よりも低減させて、当該接合部に対応する側管部部分に非封着部を形成することを特徴とする高圧放電ランプの製造方法。
【請求項３】
請求項１記載の高圧放電ランプと、
凹面の反射面を有し前記高圧放電ランプの発光管内からの射出光を反射して集光する反射鏡とを有し、
前記高圧放電ランプは、前記発光管の管軸を前記反射鏡の軸と略一致させ、前記非封着部が前記反射鏡による反射光の集光側となる向きに配されていることを特徴とするランプユニット。
【発明の詳細な説明】
【技術分野】
【０００１】
本発明は、高圧放電ランプ等に関し、特に、放電室を気密封止する封着部の改良技術に関する。
【背景技術】
【０００２】
近年、大画面映像を実現するシステムとして、液晶プロジェクタやＤＭＤ（商標）プロジェクタなどの投射型映像装置が普及しつつあり、その光源には、高輝度で発光する高圧放電ランプ、例えば、高圧水銀ランプが用いられている。
高圧水銀ランプは、文字通り、高圧の水銀蒸気中の電極間放電による放射を利用したものである。このため、電極は、水銀蒸気が高度に気密封止された放電空間（放電室）に配されている。このような放電室を備えた発光管を有する高圧水銀ランプは、例えば、以下のようにして製造される。
【０００３】
先ず、略球殻状をした本管部から略同軸上反対向きに第１および第２の側管部が延設されてなる石英ガラス管を準備する。
そして、石英ガラス管の第１の側管部から、電極・金属箔・リード線がこの順に接合された第１の電極組立体を、前記電極を先頭に当該電極が前記本管部に位置するまで挿入した後、当該第１の側管部を封着し、次に、第２の側管部から水銀などの封入物を挿入した後、前記第１の電極組立体に対する位置合わせ（電極間距離の調整）をしながら、前記第１の電極組立体と同じ構成を有する第２の電極組立体を挿入し、当該第２の側管部を封着して、前記本管部の気密封止がなされる。この封着は、例えば、側管部を加熱して軟化させると共に、石英ガラス管内を負圧にした上で、電極の金属箔側端部部分〜金属箔〜リード線の金属箔側端部部分が位置する側管部分を、シュリンク封止することにより行われている（特許文献１参照）。なお、リード線の金属箔とは反対側の端部部分は、当然のことながら、給電のため最終的には、石英ガラス管から露出することとなる。
【０００４】
これにより、金属箔部分において気密封止された本管部内（放電室）で一対の電極の先端同士が略対向して配置された高圧水銀ランプが作製されることとなる。
【特許文献１】特開２００２−２９８７３８号公報
【特許文献２】特表２００３−５２６１８２号公報
【発明の開示】
【発明が解決しようとする課題】
【０００５】
しかしながら、金属箔とリード線の接合部分において、その両者によって形成される横断面形状が他の部分（金属箔のみの部分、リード線のみの部分）と比較しても複雑な形をしているため、封着の際にこのガラス部分にクラックが入り易い。また、リード線部分にはガラスが密着するものの、完全な気密性を有している訳ではなく、微小ではあるがリード線とガラスとの間に隙間が生じている。
【０００６】
点灯の際、全体的に高温になる高圧水銀ランプにあって、リード線の露出部分のみならず封着部分においても、前記隙間が存在する関係上、酸化が進行し、その表面に酸化物が徐々に堆積する。
酸化物の堆積によって、ガラス管は押し広げられ、リード線と金属箔の接合部分に対応する箇所において製造段階で生じた前記クラックが徐々に成長し、やがて本管部に至ってランプ寿命を迎えることとなる。
【０００７】
ところで、液晶プロジェクタの一般家庭への普及に伴って、スクリーン上の輝度は維持したまま、一層の小型化が要求されている。このため、高圧放電ランプへの投入電力が増大し、その結果、発光部がより高温になり、高圧放電ランプ全体の温度が上昇傾向にある。また、一般家庭用の液晶プロジェクタでは、高圧放電ランプを外気と遮断した密閉型とする必要もあり、これによっても高圧放電ランプ全体の昇温を招来している。
【０００８】
このような背景の下、リード線部分での上記した酸化の進行が早まり、ランプの短寿命化の問題が浮上している。
上記した課題に鑑み、本発明は、クラックの成長に起因する寿命の低下をできるだけ抑制した、高圧放電ランプおよびその製造方法、ならびに当該高圧放電ランプを有するランプユニットを提供することを目的とする。
【課題を解決するための手段】
【０００９】
上記の目的を達成するため、本発明に係る高圧放電ランプは、放電室を有する発光管と、電極、金属箔、リード線がこの順で接合されてなる一対の電極構造体とを有し、前記両電極構造体は、前記放電室内で両電極を対向させた状態で、前記発光管の管軸と略同軸上に配されており、前記両電極構造体における、前記管軸方向、前記両金属箔のみが存在する区間に対応する発光管部分の封着によって、前記放電室が気密封止されている高圧放電ランプにおいて、前記発光管は、前記管軸方向、少なくとも一方のリード線の一部を封着する封着部と、当該リード線とこれに対応する金属箔との接合部部分を封着しない非封着部とを有することを特徴とする。
【００１０】
上記の目的を達成するため、本発明に係る高圧放電ランプの製造方法は、本管部から略同軸上反対向きに一対の側管部が延設されてなるガラス管を準備するガラス管準備工程と、電極・金属箔・リード線がこの順に接合された電極構造体を準備する電極構造体準備工程と、一方の側管部から、前記電極構造体を、前記電極を先頭に当該電極が前記本管部に位置するまで挿入する電極構造体挿入工程と、前記ガラス管内を負圧にすると共に、熱源を前記側管部の管軸方向に移動させ、当該熱源による加熱により軟化させることにより収縮させて当該側管部を封着する封着工程とを有し、前記封着工程において、前記熱源の移動区間の内、前記金属箔と前記リード線との接合部に対応する区間において側管部に加えられる熱量を、当該区間の前後において加えられる熱量よりも低減させて、当該接合部に対応する側管部部分に非封着部を形成することを特徴とする。
【００１１】
上記の目的を達成するため、本発明に係るランプユニットは、上記高圧放電ランプと、凹面の反射面を有し前記高圧放電ランプの発光管内からの射出光を反射して集光する反射鏡とを有し、前記高圧放電ランプは、前記発光管の管軸を前記反射鏡の軸と略一致させ、前記非封着部が前記反射鏡による反射光の集光側となる向きに配されていることを特徴とする。
【発明の効果】
【００１２】
本発明に係る高圧放電ランプによれば、発光管が、電極、金属箔、リード線がこの順で接合されてなる一対の電極構造体の少なくとも一方のリード線とこれに対応する金属箔との接合部部分を封着しない非封着部を有する。すなわち、当該接合部部分のリード線と金属箔とを発光管と密着させない構成とすることより、この部分のリード線や金属箔が酸化してその表面に酸化物が堆積したとしても、発光管をその内側から圧迫することはない。したがって、仮に、発光管の前記接合部部分に対応する領域にクラックが入っているとしても、当該クラックを成長させることがない。その結果、前記クラックの成長に起因する高圧放電ランプの短寿命化を抑制することが可能となる。また、前記接合部部分が封着されていないリード線の一部は、発光管で封着されているので、当該リード線は、この封着部で確実に発光管に支持されることとなる。
【００１３】
本発明に係る高圧放電ランプの製造方法によれば、ガラス管内を負圧にすると共に、熱源を側管部の管軸方向方向に移動させ、当該熱源による加熱により軟化させることにより収縮させて側管部を封着する封着工程において、前記熱源の移動区間の内、金属箔とリード線との接合部に対応する区間において側管部に加えられる熱量を、当該区間の前後において加えられる熱量よりも低減させて、当該接合部に対応する側管部部分に非封着部が形成される。これにより、封着工程において前記接合部に対応する発光管部分でクラックが発生するのを防止できる。仮に、クラックが生じたとしても、当該クラックの存在する部分は非封着になっているので、上記した理由により当該クラックの成長を防止することができる。すなわち、本発明に係る製造方法によれば、クラックの成長に起因する寿命低下を抑制した高圧放電ランプの製造が可能となる。
【００１４】
本発明に係るランプユニットによれば、上記高圧放電ランプが、その発光管の管軸を反射鏡の軸と略一致させ、前記非封着部が前記反射鏡による反射光の集光側となる向きに配されている構成を有する。すなわち、特に高温にさらされ、酸化の進行が速い側のリード線と対応する金属箔との接合部部分が非封着とされるので、ランプユニットにおいて、高圧放電ランプを構成する発光管におけるクラックの成長に起因する寿命低下を効果的に抑制することが可能となる。
【発明を実施するための最良の形態】
【００１５】
以下、本発明の実施の形態について、図面を参照しながら説明する。
図１（ａ）は、実施の形態に係る高圧放電ランプの一例として示す高圧水銀ランプ１０の縦断面図である。図１（ｂ）は、図１（ａ）におけるＡ・Ａ線断面図であり、図１（ｃ）は、図１（ａ）におけるＢ・Ｂ線断面図である。なお、図１を含む全ての図において、各構成要素間の縮尺は統一していない。
【００１６】
高圧水銀ランプ１０は、図１（ａ）に示すように、気密封止された放電室（発光空間）１４を有する発光管１２を備えている。発光管１２は石英ガラスで形成されている。
また、高圧水銀ランプ１０は、上記放電室１４内でその先端部を互いに対向させて配置した一対の電極１６、１８を有している。第１の電極１６は第１の電極軸２０に第１の電極コイル２２が巻回されてなるものであり、同じく、第２の電極１８は第２の電極軸２４に第２の電極コイル２６が巻回されてなるものである。電極軸２０，２４と電極コイル２２，２６とは、共にタングステンからなる。
【００１７】
電極軸２０、２４の基端は発光管１２に支持されており、各電極軸２０、２４は、ほぼ同軸上に、前記放電室１４へと延出されていて、その先端部分に前記各電極コイル２２、２６が巻回されている。各電極コイル２２、２６は、適度な放熱機能を発揮して、高圧水銀ランプ１０の点灯時における電極の過熱を防止するために設けられている。両電極１６，１８先端の、発光管１２の管軸Ｘ方向の間隔、すなわち、電極間距離は、点光源に近づけるため、０．５〜３．０ｍｍとしている。
【００１８】
各電極軸２０、２４の、前記電極コイル２２，２６とは反対側の端部は、短冊状をした金属箔２８．３０の一方の端部と接合されている。一対の金属箔２８，３０の各々は、モリブデン箔からなる。
第１の金属箔２８のもう一方の端部には、第１の外部リード線３２の一端部が接合されており、第２の金属箔３０のもう一方の端部には、第２の外部リード線３４が接合されている。第１および第２の外部リード線３２，３４の金属箔２８，３０とは反対側の端部部分は、発光管１２から露出している。第１および第２のリード線は、共に、モリブデン線からなる。
【００１９】
ここで、電極１６，１８、金属箔２８，３０、およびリード線３２，３４が、上記したように、この順で一列に接合されてなるものを第１および第２の電極構造体３６，３８と称することとする。一対の電極構造体３６，３８は、前記放電室１４内で、両電極１６，１８を対向させた状態で、発光管１２の管軸Ｘと略同軸状に配されていることとなる。
発光管１２は、管軸Ｘ方向において、第２のリード線３４の上記露出部分および第２の電極１８の放電室１４への突出部分（延出部分）を除く第２の電極構造体３８部分を封着する。一方、第１の電極構造体３６においては、発光管１２は、管軸Ｘの方向において、第１のリード線３２の上記露出部分、第１の電極１６の放電室１４への突出部分（延出部分）、および第１のリード線３２と第１の金属箔２８との接合部部分４０を除く部分を封着する。管軸Ｘ方向、金属箔２８，３０のみが存在する区間における発光管１２部分の封着によって、前記放電室１４の高度な気密性が実現されている。なお、上記接合部部分４０を封着しない理由については後述する。
【００２０】
ここで、発光管１２において、放電室１４から反対向きに延出されてなる両部分を第１および第２の腕部４２，４４と称することとする。発光管１２は、管軸Ｘ方向、第２の腕部４４の全長に渡って、第２の電極構造体３８を封着している。一方、発光管１２は、管軸Ｘ方向、第１の腕部４２において前記接合部部分４０に対応する区間に空洞４６を有し、この空洞４６を除いた残りの第１の腕部４２部分において、第１の電極構造体３６を封着している。すなわち、発光管１２は、第１の電極構造体３６において、管軸Ｘ方向、第１の金属箔２８を封着する封着部に続いて、接合部部分４０を封着しない非封着部４８、および、第１のリード線３２の一部を封着するリード線封着部４９を有する。
【００２１】
前記放電室１４には、発光物質である水銀４８及び始動補助用としてのアルゴンなどの希ガス（不図示）と、併せて、臭素などのハロゲン物質（不図示）が封入されている。なお、前記ハロゲン物質は、いわゆるハロゲンサイクルにより、電極１６，１８から蒸発したタングステンを石英発光管１２内面に付着させることなく電極１６，１８に戻して発光管黒化を抑制するという機能を果たすために封入されるものである。
【００２２】
そして、第１および第２の外部リード線３２，３４から給電することによって、高圧水銀ランプ１０を点灯させることができる。このとき、両電極１６，１８において、対向する先端間の真ん中に位置する点Ｃが光中心となる。
次に、上記高圧水銀ランプ１０を有するランプユニット５０について、図２を参照しながら説明する。
【００２３】
図２は、ランプユニット５０の概略構成を示す縦断面図である。
ランプユニット５０は、高圧水銀ランプ１０の他に、高圧水銀ランプ１０からの射出光を反射して集光する反射鏡の一例として示す回転楕円面鏡５２を有する。
高圧水銀ランプ１０は、第２の腕部４４部分においてセメント５４により、回転楕円面鏡５２に固着されている。
【００２４】
回転楕円面鏡５２は、漏斗状をした硬質ガラス製基体５６を有する。基体５６において回転楕円面に形成された凹面部分５６Ａには、反射膜として多層干渉膜５８が蒸着されている。回転楕円面鏡５２の開口径は５０ｍｍである。
高圧水銀ランプ１０は、基体５６のネック部５６Ｂに開設された取付孔５６Ｃに第２の腕部４４を挿入して、回転楕円面鏡５２の軸Ｄ方向の所定位置に位置決めがなされた後、前記セメント５４で固着される。所定位置とは、回転楕円面鏡５２の第１焦点ｆ１と前記光中心Ｃが略一致する位置である。具体的には、高圧水銀ランプ１０を試験点灯させて軸Ｄ方向にスライドさせた際に、回転楕円面鏡５２前方の照度が最大となる位置に、当該高圧水銀ランプ１０が位置決めされる。
【００２５】
上記の構成からなるランプユニット５０において、高圧水銀ランプ１０が点灯されると、光中心Ｃから発せられ、回転楕円面鏡５２に向かう射出光が、多層干渉膜５８で反射されて、回転楕円面鏡５２の第２の焦点ｆ２（不図示）に集光される。第２の焦点は、言うまでも無く、回転楕円面鏡５２の前方、前記軸Ｄ上に存する点である。
連続点灯により、高圧水銀ランプ１０は、全体的に温度が上昇し、第１および第２のリード線３２，３４は、その露出部分のみならず発光管１２で覆われている部分も酸化する。
この場合、両リード線３２，３４を比較した場合、多層干渉膜（反射面）５８の後方（背後）にある第２のリード線３４よりも、多層干渉膜５８の前方、すなわち、当該多層干渉膜５８による射出光の集光側にある第１のリード線３２の方が、格段に高温となる。その結果、第１のリード線３２の方が第２のリード線３４よりも酸化の進行が早い。したがって、第１のリード線３２の表面には、第２のリード線３４よりも多くの酸化物が堆積する。しかしながら、第１のリード線３２の表面、とりわけ第１の金属箔２８との接合部４０部分の表面に酸化物が堆積したとしても、この部分は、発光管１２の非封着部４８であるため、すなわち、第１のリード線３２の当該接合部４０部分表面は、発光管１２とは密着していないため、当該酸化物は発光管１２をその内側から押し広げることはない。したがって、仮に、当該接合部４０部分の発光管１２内面にクラックが入っていたとしても、第１リード線３２の上記した酸化物の堆積によって当該クラックがさらに成長することはない。その結果、当該クラックの成長に起因して高圧水銀ランプ１０の寿命が短くなるのを可能な限り防止することができる。
【００２６】
さらに、非封着部４８を設けることによって、金属箔２８の全長が短縮できる。金属箔の全長は、当該金属箔とこれに対応するリード線との接合部、ひいては当該リード線におけるランプ点灯時の温度によって主に決定される。放電室の気密性を確保するだけならば、金属箔はそれほど長い全長を必要としない。しかしながら、非封着部４８を設けない従来のランプにおいては、前記接合部部分における酸化物の堆積が問題となるところ、当該接合部部分を問題となるほど高温にしないため、金属箔を相当程度の長さにする必要がある。これに対し、非封着部４８を設けると、上述したように接合部部分に酸化物が堆積しても問題が発生しなくなる以上、金属箔の全長を不必要に長くしなくてもよくなるからである。金属箔の短縮によって、高圧水銀ランプの全長の短縮化、ひいてはランプユニット全体のコンパクト化を図ることができる。
【００２７】
第１のリード線３２と第１の金属箔２８の接合部４０（以下、「第１の接合部４０」という。）部分のみならず、第２のリード線３４と第２の金属箔３０の接合部（以下、「第２の接合部」という。）部分も非封着としても構わない。しかしながら、上述したように、第２の接合部部分は、多層干渉膜５８の背後に位置することに加え、当該部分に対応する発光管１２外周部分は、セメント５４で被覆されている。このため、第２の接合部部分は、第１の接合部４０部分ほどは、高温下にさらされることはないことに加え、放熱性もよい。したがって、第２の接合部部分は、必ずしも非封着部とする必要はない。
【００２８】
続いて、上記の構成を有する高圧水銀ランプ１０の製造方法について説明する。
先ず、図３（ａ）、図３（ｂ）に示すように、発光管１２用ガラス管７０（以下、単に「ガラス管７０」という。）、および電極ユニット７２を準備する。
ガラス管７０は、前記発光管１２となる部材である。ガラス管７０は、略球殻状をした本管部７４と、本管部７４から略同軸上反対向きに延設されてなる第１の側管部７６および第２の側管部７８とを有している。第１および第２の側管部７６，７８は円筒形をしている。なお、言うまでもなく、ガラス管７０は石英ガラスからなる。
【００２９】
電極ユニット７２、上記電極構造体３６（３８）のリード線３２（３４）の金属箔２８（３０）とは反対側の端部部分に支持部材８０を接合してなるものである。支持部材８０は、短冊状をした金属板を図３（ｂ）に示すような六角形に折り曲げてなるものである。金属板の材料には、例えばモリブデンを用いることができる。金属板の幅は、側管部７６，７８の内径よりも短い。支持部材８０のリード線３２（３４）への接合は、スポット抵抗溶接による。
【００３０】
続いて、図４に示すように、回転チャック８２によって管軸方向が略鉛直方向に向くように保持されたガラス管７０に電極ユニット７２を挿入する。電極ユニット７２は、第１の側管部７６から、前記電極１６を先頭に当該電極１６の先端（電極コイル２２）が本管部７４に位置するまで挿入する。このとき、支持部材８０は、第１の側管部７６の内壁で押されて弾性変形し、その復元力でもって、電極ユニット７２全体を下方に下がらないように支持する。
【００３１】
次に、ガラス管７０の上端から、不図示の真空ポンプを用いてガラス管７０内を真空排気し、次いで、ガラス管７０の下端から不活性ガス（例えば、Ａｒ（アルゴン）ガス）を内圧が２００ｔｏｒｒ程度になるまで導入する。
ガラス管７０内を負圧（２００ｔｏｒｒ）に保持したまま、ガラス管７０をその管軸周りに回転させる。そして、熱源として用いるバーナー８４で第１の側管部７６をその外方から加熱して軟化させて、シュリンク封着する。バーナー８４は、第１の側管部７６の本管部７４側端部から、第１のリード線３２の中程に対応する位置まで移動する。このようにすることにより、バーナー８４で加熱された側管部７６部分が軟化し、当該軟化部分が大気圧に押されて収縮することによって封着がなされる。バーナー８４の上記移動によって、第１の側管部７６は、下部から順次封着されることとなる。このとき、ガラス管７０の管軸方向、第１のリード線３２と第１の金属箔２８の接合部分４０に対応する区間は、バーナー８４を、ガラス管７０の管軸と交差する方向に変位させて、図４に示すように、第１の側管部７６から遠ざける。このようにすることにより、接合部分４０に対応する第１の側管部７６部分は封着されずに空洞４６（図１）が形成されることとなる。すなわち、前記区間において、バーナー８４によって第１の側管部７６に加えられる熱量を、当該区間の前後において加えられる熱量よりも低減させることにより、接合部分４０に対応する第１の側管部７６部分に非封着部４８（図１）を形成するのである。
【００３２】
このときの様子について、図５、図６を参照しながら説明する。
先ず、図５（ａ）に示すように、バーナー８４をガラス管７０の管軸に沿って（第１の側管部７６に沿って）上方へ移動させる。すると、当該バーナー８４で加熱・軟化した第１の側管部７６部分が収縮して下部から順次封着されていく。
次に、図５（ｂ）に示すように、前記接合部分４０に対応する区間では、バーナー８４を第１の側管部７６から遠ざける。これにより、当該区間に対応する側管部７６部分は軟化点に達しないので、非封着とすることができる。なお、この区間においてバーナー８４を消火することも考えられるが、好ましくない。側管部７６の温度が急変して、破損するおそれが生じるからである。
【００３３】
続いて、図６（ａ）に示すように、前記接合部分４０に対応する区間を過ぎると、バーナー８４を第１の側管部７６に近づけ、第１の側管部７６との距離を元の距離まで戻して封着を再開する。
そして、図６（ｂ）に示すように、バーナー８４を第１のリード線３２の中程に対応する位置まで、ガラス管７０の管軸に沿って移動させて、第１の側管部７６の封着が終了する。
【００３４】
上記した一連の封着工程において、前記接合部分４０に対応するガラス管部分は封着しないので、この部分において従来発生しているようなクラックはほとんど発生しなくなる。また、たとえ発生したとしても、上述した理由により、当該クラックの成長に起因して高圧水銀ランプ１０の寿命が短くなるのを可能な限り防止することができるのである。
第１の側管部７６の封着が終了すると、第１の側管部７６と第２の側管部７８の上下関係を逆転させ、第２の側管部７８を上方に向けて、ガラス管７０を保持する。
【００３５】
次に、第２の側管部７８からガラス管７０内に、水銀４８を１８〜２４ｍｇ（放電室１４（図１）の単位容積当たりの水銀量は、３００〜４００ｍｇ／ｃｃ）導入する。
その後、第２の側管部７８側から、上記したのと同様にして電極ユニット７２（図３（ｂ））を挿入する。次に、ガラス管７０内を真空排気した後、臭素を含むＡｒガスを内圧が２００ｔｏｒｒになるまで導入する。
【００３６】
そして、ガラス管７０内の水銀をガラス管７０外側から液体窒素（不図示）で冷却しながら、図７に示すように、バーナー８４を、ガラス管７０の管軸方向に沿って、第２の側管部７８の本管部７４側端部から、第２のリード線３４の中程に対応する位置まで移動させて、第２の側管部７８の封着を行う。このときガラス管７０は、その管軸周りに回転される。
【００３７】
最後に、第１および第２の側管部７６，７８の不要部分を切断して、リード線３２，３４を露出させ、さらに、支持部材８０をリード線３２，３４の一部ごと切り落として、高圧水銀ランプ１０（図１）が完成する。
以上、本発明を実施の形態に基づいて説明してきたが、本発明は、上記した形態に限らないことは勿論であり、例えば、以下のような形態とすることもできる。
（１）上記実施の形態では、第１のリード線３２と第１の金属箔２８との接合部分４０に対応する発光管１２部分を非封着としたが、第２のリード線３４と第２の金属箔３０との接合部分に対応する発光管１２部分も非封着とし、この部分にも空洞を形成することとしても構わない。これは、図７を用いて説明した第２の側管部７８の封着工程において、図４を用いて説明した第１の側管部７６の封着工程における場合と同様に、バーナー８４を移動させることにより実現できる。
（２）上記実施の形態では、非封着部を形成するために、すなわち、第１のリード線３２と第１の金属箔２８の接合部分４０に対応する区間において、バーナー８４によって第１の側管部７６に加えられる熱量を、当該区間の前後において加えられる熱量よりも低減させるために、バーナー８４を第１の側管部から遠ざけることとしたが、遠ざける以外に、例えば、以下のような方法を採ることも可能である。
【００３８】
（i）前記接合部分に対応する区間の間、バーナーを弱める（火力を弱くする）。
（ii）前記接合部分に対応する側管部外周とバーナーとの間に、耐火物からなる衝立（例えば、鉄板）を配置し、当該バーナーによる加熱を弱める。
（iii）バーナーをガラス管の管軸に沿って真っ直ぐに移動させるものの、前記接合部分に対応する区間においては、その前後の区間よりも、バーナーの移動速度を速くする。
（３）上記実施の形態では、本発明を高圧水銀ランプに適用した例を示したが、本発明は、他の高圧放電ランプ、例えば、メタルハライドランプに適用することも可能である。
（４）上記実施の形態のランプユニットでは、反射鏡として、回転楕円面鏡を用いたが、これに限らず、回転放物面鏡や凹面（球面）鏡を用いることもできる。
（５）また、ガラス管を封着する際に用いる熱源は、バーナー（の火炎）に限らず、例えば、レーザ加工機のレーザビームでも構わない。
【産業上の利用可能性】
【００３９】
本発明に係るランプユニットは、例えば、液晶プロジェクタ、スライドプロジェクタやＤＬＰ（商標）等の投射型表示装置に用いる光源ユニットとして、また、本発明に係る高圧放電ランプは、例えば、そのような光源ユニットの光源として好適に利用可能である。
【図面の簡単な説明】
【００４０】
【図１】（ａ）は、実施の形態に係る高圧水銀ランプの縦断面図であり、（ｂ）は、（ａ）におけるＡ・Ａ線断面図であり、（ｃ）は、（ａ）におけるＢ・Ｂ線断面図である。
【図２】上記高圧水銀ランプを有するランプユニットの縦断面図である。
【図３】（ａ）は、発光管となるガラス管を、（ｂ）は、電極ユニットをそれぞれ示す図である。
【図４】第１の側管部の封着工程等を説明するための図である。
【図５】第１の側管部における一連の封着工程の一部を示す図である。
【図６】第１の側管部における一連の封着工程の一部を示す図である。
【図７】第２の側管部の封着工程等を説明するための図である。
【符号の説明】
【００４１】
１０    高圧水銀ランプ
１２    発光管
１４    放電室
１６，１８    電極
２８，３０    金属箔
３２，３４    リード線
３６，３８    電極構造体
４０    接合部分
４８    非封着部
４９    リード線封着部
５０    ランプユニット
５２    回転楕円面鏡
７０    ガラス管
８４    バーナー
【図１】
2006294269.tif 000003
【図２】
2006294269.tif 000004
【図３】
2006294269.tif 000005
【図４】
2006294269.tif 000006
【図５】
2006294269.tif 000007
【図６】
2006294269.tif 000008
【図７】
2006294269.tif 000009